(57)【特許請求の範囲】
【請求項１】
疎水性物質と、親水性物質と、多価アルコールと、を含む粘着剤であって、
前記疎水性物質で形成された連続相中に、前記多価アルコールによって膨潤した前記親水性物質が存在し、
３〜３０重量％の熱可塑性エラストマー、５〜３５重量％の粘着付与剤、１〜２５重量％の軟化剤および／または１〜３５重量％の液状ゴムを含む疎水性物質と、
前記親水性物質を５〜５５重量％、前記多価アルコールを２〜４５重量％含有し、
下記式（１）で示される吸水率が、６０分後において９０％以上である粘着剤。
【数１】
0005581534.tif 000011
【請求項２】
下記式（２）で示される吸水達成率が、６０分後において４０％以上である請求項１記載の粘着剤。
【数２】
0005581534.tif 000012
【請求項３】
波長６６０ｎｍの光透過率が１０％以上である請求項１または２に記載の粘着剤。
【請求項４】
疎水性物質と、親水性物質と、多価アルコールと、を含む粘着剤であって、
前記疎水性物質で形成された連続相中に、前記多価アルコールによって膨潤した前記親水性物質が存在し、
３〜３０重量％の熱可塑性エラストマー、５〜３５重量％の粘着付与剤、１〜２５重量％の軟化剤および／または１〜３５重量％の液状ゴムを含む疎水性物質と、
１０〜５０重量％の親水性物質と、
２〜３５重量％の多価アルコールと、を含む粘着剤。
【請求項５】
１０〜２５重量％の熱可塑性エラストマーと、
５〜３５重量％の粘着付与剤と、
２〜１０重量％の軟化剤および／または５〜３０重量％の液状ゴムと、
２０〜４０重量％の親水性物質と、
２〜２０重量％の多価アルコールと、を含む請求項１から４のいずれか一項に記載の粘着剤。
【請求項６】
支持層と、該支持層の少なくとも片面に設けられた粘着層と、を少なくとも備える粘着シートであって、
前記粘着層は、請求項１から５のいずれか一項に記載の粘着剤を少なくとも含む粘着シート。
【請求項７】
創傷用に用いる請求項６記載の粘着シート。
【請求項８】
疎水性物質と、親水性物質と、多価アルコールと、を含む粘着剤の製造方法であって、
前記疎水性物質と前記親水性物質とを混合する混合工程と、
該混合工程を経た後に、混合物中の前記親水性物質を前記多価アルコールによって膨潤させる膨潤工程と、
を少なくとも行い、
前記親水性物質を５〜５５重量％、前記多価アルコールを２〜４５重量％含有し、
下記式（１）で示される吸水率が、６０分後において９０％以上である粘着剤の製造方法。
【数３】
0005581534.tif 000013
【請求項９】
支持層と、該支持層の少なくとも片面に設けられた粘着層と、を少なくとも備える粘着シートの製造方法であって、
疎水性物質と親水性物質とを混合する混合工程と、
該混合工程を経た後に、混合物中の前記親水性物質を前記多価アルコールによって膨潤させる膨潤工程と、
を少なくとも行うことにより、
前記親水性物質を５〜５５重量％、前記多価アルコールを２〜４５重量％含有し、
下記式（１）で示される吸水率が、６０分後において９０％以上である粘着剤を作製し、
該粘着剤を前記支持層の少なくとも片面に設けるシート化工程と、
を行う粘着シートの製造方法。
【数４】
0005581534.tif 000014
【発明の詳細な説明】
【技術分野】
【０００１】
本発明は、吸水性、透明性に優れた粘着剤に関する。より詳しくは、疎水性物質と親水性物質からなる新規な構造を備えた粘着剤、及び該粘着剤を用いた粘着シート、並びにこれらの製造方法に関する。
【背景技術】
【０００２】
従来から、疎水性物質と親水性物質とを含む粘着剤は、様々な用途に使用されている。例えば、創傷、ストーマ、瘻孔、褥瘡等の保護、及びそこからの体液等の吸収のための被覆手段、褥瘡予防等のための保護や圧力緩和手段として使用されている。
【０００３】
このように様々な分野で有効に活用されている粘着剤には、一般的に以下のような性質が求められる。
（１）皮膚から発生する汗や滲出液等に対して十分な吸水性が確保されていること。
（２）汗や滲出液等を吸収した後にも、十分な形状保持性を有すること。
【０００４】
ここで、前記のような粘着剤に求められる性質を向上させる技術として、例えば、特許文献１には、熱可塑性弾性体と、それに必要な軟化剤である油又は高級脂肪酸とをベースポリマーとし、特定の親水性ポリマー水溶液を乳化剤（界面活性剤）を用いることなく分散させ、かつ、水を配合することができる技術が開示されている。
【０００５】
特許文献２には、ヒドロコロイドと相溶性の非揮発性膨潤剤でヒドロコロイドを溶解・ゲル化させた後、ヒドロコロイドゲル塊を粉砕して膨潤ヒドロコロイド粒子を形成し、該ゲル粒子を感圧性接着剤組成物を含む溶液に分散させることにより、粘着剤の水蒸気透過度および剥離強さを向上させる技術が開示されている。
【０００６】
特許文献３には、ジクロフェナクナトリウム、多価アルコール及び吸水性充填剤を含有し、この多価アルコールを粘着剤層に相溶状態で含有させることにより、薬物であるジクロフェナクナトリウムを効果的に経皮又は経粘膜吸収させることができる技術が開示されている。
【０００７】
ところで、疎水性物質と親水性物質とを含む従来の粘着剤は、一般的に、疎水性物質からなる連続相に、親水性物質が分散された構造を呈している。
【先行技術文献】
【特許文献】
【０００８】
【特許文献１】特開昭５９−２１２４２９号公報
【特許文献２】特表平０５−５０３８６３号公報
【特許文献３】特開平１０−４５５７９号公報
【発明の概要】
【発明が解決しようとする課題】
【０００９】
前記の通り、疎水性物質と親水性物質とを含む従来の粘着剤は、その含有成分等を工夫することにより、様々な方向からその性質を向上させる技術が開発されつつある。
【００１０】
しかしながら、前記粘着剤の含有成分等を工夫しても、疎水性物質と親水性物質との基本的な構造は類似しているため、上記（１）及び（２）の要件を満足する粘着剤はいまだなく、吸水力等の粘着剤に必要な性質を飛躍的に向上させるには限界があった。
【００１１】
例えば、前記特許文献２に記載の技術においては、ヒドロコロイドゲル塊を砕いた膨潤ヒドロコロイド粒子を感圧性接着剤組成物を含む溶液に分散させるため、エッジによって透明性が低下してしまうという問題があった。また、粉砕工程が煩わしいといった問題があった。
【００１２】
そこで、本発明では、上記（１）及び（２）の要件をすべて満たし、なおかつ吸水力及び透明性が飛躍的に向上し得る、新規な構造の粘着剤を提供することを主目的とする。
【課題を解決するための手段】
【００１３】
本願発明者は、前記課題を解決するために、粘着組成物中の疎水性物質と親水性物質との構造に着目し、粘着組成物に必要な性質を飛躍的に向上させるための方法を鋭意研究した結果、疎水性物質からなる連続相に親水性物質が分散された一般的構造から発想を転換して、新規な構造を形成させることに成功し、本発明を完成させるに至った。
【００１４】
即ち、本発明では、まず、疎水性物質と、親水性物質と、多価アルコールと、を含む粘着剤であって、
前記疎水性物質で形成された連続相中に、前記多価アルコールによって膨潤した前記親水性物質が連続的および／または不連続的に存在し、
前記親水性物質を５〜５５重量％、前記多価アルコールを２〜４５重量％含有し、
下記式（１）で示される吸水率が、６０分後において９０％以上である粘着剤を提供する。
【数１】
0005581534.tif 000002
本発明に係る粘着剤は、前記構造を呈し、前記吸水率を有するものであれば、その吸水達成率は特に限定されないが、下記式（２）で示される吸水達成率が、６０分後において４０％以上であると好ましい。
【数２】
0005581534.tif 000003
また、本発明に係る粘着剤の光透過度も特に限定されないが、６６０ｎｍの光透過率が１０％以上であると好ましい。
【００１５】
本発明では、次に、疎水性物質と、親水性物質と、多価アルコールと、を含む粘着剤であって、
前記疎水性物質で形成された連続相中に、前記多価アルコールによって膨潤した前記親水性物質が連続的および／または不連続的に存在し、
３〜３０重量％の熱可塑性エラストマー、０〜３５重量％の粘着付与剤、０〜３５重量％の軟化剤、及び０〜４０重量％の液状ゴムを含む疎水性物質と、
１０〜５０重量％の親水性物質と、
２〜３５重量％の多価アルコールと、を含む粘着剤を提供する。
これらの本発明に係る粘着剤の詳細な組成比は、本発明の効果を損なわなければ特に限定されないが、熱可塑性エラストマーを１０〜２５重量％、軟化剤を２〜１０重量％、粘着付与剤を５〜３５重量％、液状ゴムを５〜３０重量％、親水性物質を２０〜４０重量％、多価アルコールを２〜２０重量％、含有させることが好ましい。
【００１６】
以上説明した本発明に係る粘着剤は、例えば、支持層と、該支持層の少なくとも片面に粘着層と、を少なくとも備える粘着シートの前記粘着層に好適に用いることができる。
該粘着シートの使用目的は特に限定されないが、例えば、創傷用に用いることが可能である。
【００１７】
本発明では、次に、疎水性物質と、親水性物質と、多価アルコールと、を含む粘着剤の製造方法であって、
前記疎水性物質と前記親水性物質とを混合する混合工程と、
該混合工程を経た後に、混合物中の前記親水性物質を前記多価アルコールによって膨潤させる膨潤工程と、
を少なくとも行い、
前記親水性物質を５〜５５重量％、前記多価アルコールを２〜４５重量％含有し、
前記式（１）で示される吸水率が、６０分後において９０％以上である粘着剤の製造方法を提供する。
【００１８】
本発明では、更に、支持層と、該支持層の少なくとも片面に設けられた粘着層と、を少なくとも備える粘着シートの製造方法であって、
疎水性物質と親水性物質とを混合する混合工程と、
該混合工程を経た後に、混合物中の前記親水性物質を前記多価アルコールによって膨潤させる膨潤工程と、
を少なくとも行うことにより、
前記親水性物質を５〜５５重量％、前記多価アルコールを２〜４５重量％含有し、
前記式（１）で示される吸水率が、６０分後において９０％以上である粘着剤を作製し、
該粘着剤を前記支持層の少なくとも片面に設けるシート化工程と、
を行う粘着シートの製造方法を提供する。
【００１９】
ここで本発明で用いる技術用語を説明する。
【００２０】
本発明で用いる「連続相」とは、所定の物質からなる相が他の相に完全に覆われて点状に存在する「分散相」あるいは「分散」とは異なる概念であり、所定の物質からなる相が他の相に完全に覆われることなく、少なくとも線状あるいは面状に連続的な広がりを呈する相をいう。また、本発明で用いる「シート化工程」とは、支持層の少なくとも片面に粘着剤層を設ける工程のことであり、設けるための技術は制限されない。
【発明の効果】
【００２１】
本発明に係る粘着剤は、疎水性物質で形成された連続相中に、多価アルコールによって膨潤した親水性物質が連続的および／または不連続的に存在するため、吸水力、透明性等の粘着剤に必要な性質を飛躍的に向上させることが可能である。
【図面の簡単な説明】
【００２２】
【図１】本発明に係る粘着剤１の具体的構造の第１実施形態を示す概念模式図である。
【図２】本発明に係る粘着剤１の具体的構造の第２実施形態を示す概念模式図である。
【図３】本発明に係る粘着シート１０の第１実施形態を示す模式断面図である。
【図４】本発明に係る粘着シート１０の第２実施形態を示す模式断面図である。
【図５】本発明に係る粘着シート１０の第３実施形態を示す模式斜視図である。
【図６】本発明に係る粘着剤１の製造方法および粘着シート１０の製造方法のフロー図である。
【図７】実施例において３７℃生理食塩水に２４時間浸漬後の各試験片の状態を撮影した結果を示す図面代用写真である。
【図８】比較例において３７℃生理食塩水に２４時間浸漬後の各試験片の状態を撮影した結果を示す図面代用写真である。
【図９】比較例において３７℃生理食塩水に４８時間浸漬後の各試験片の状態を撮影した結果を示す図面代用写真である。
【図１０】実施例、比較例及び原料の親水性物質の状態を撮影した図面代用写真である。
【発明を実施するための最良の形態】
【００２３】
以下、本発明を実施するための好適な形態について図面を参照しながら説明する。なお、以下に説明する実施形態は、本発明の代表的な実施形態の一例を示したものであり、これにより本発明の範囲が狭く解釈されることはない。
【００２４】
＜粘着剤＞
本発明に係る粘着剤１は、疎水性物質１１と、親水性物質１２と、多価アルコール１３と、を少なくとも含む粘着剤であって、疎水性物質１１で形成された連続相中に、多価アルコール１３によって膨潤した親水性物質１２が連続的および／または不連続的に存在する。このように、親水性物質１２が膨潤した状態で、疎水性物質１１で形成された連続相中に存在することによって、前記式（１）で示される吸水率を、６０分後において９０％以上にまで向上させることに成功した。
【００２５】
本発明に係る粘着剤１は、親水性物質１２が膨潤した状態で、疎水性物質１１で形成された連続相中に存在していれば、その存在形態は特に限定されない。例えば、図１に示すように、疎水性物質１１で形成された連続相中に、膨潤した親水性物質１２を、連続的に存在させることができる。あるいは、図２に示すように、疎水性物質１１で形成された連続相中に、膨潤した親水性物質１２を、不連続的に存在させることもできる。更には、図示しないが、疎水性物質１１で形成された連続相中に、膨潤した親水性物質１２が連続的に存在する部分と、不連続的に存在する部分と、を混在させることも可能である。
【００２６】
本発明に係る粘着剤は、前記の構造を呈し、かつ、前記の吸水率を有するものであればよいが、前記式（１）で示される吸水率が、６０分後において１５０％以上であるとより好ましく、２００％以上であることがさらにより好ましい。なお、吸水率の上限は疎水成分によるため、特に限定されるものではないが、１０００％程度であることが好ましい。
【００２７】
本発明に係る粘着剤１は、前記の構造的特徴を呈しているため、従来の粘着剤に比べ、その吸水が最大に達するまでの時間（初期吸水速度）が著しく速い。これは、親水性物質１２が膨潤した状態で、疎水性物質１１で形成された連続相中に存在するためと考えられる。
【００２８】
具体的な吸水達成率は特に限定されないが、前記式（２）で示される吸水達成率が、６０分後において４０％以上であると好ましい。吸水達成率が早いほど、多量の発汗などに対応できるため、皮膚の浸軟を防ぐことができる。
【００２９】
本発明に係る粘着剤１は、親水性物質１２が膨潤した状態で、疎水性物質１１で形成された連続相中に存在するため、従来の粘着剤に比べ、その透明性が著しく高い。これは、疎水性物質１１で形成された連続相中に存在する親水性物質１２が膨潤した状態であるため、親水性物質１２の表面が滑らかであり、光の反射や散乱が起きないためであると考えられる。また、より透明性を得るためには、多価アルコール１３によって膨潤したときに透明となる（光透過性を有する）親水性物質１２であることが好ましい。
【００３０】
具体的な光透過度は特に限定されないが、６６０ｎｍの光透過率が１０％以上であると好ましく、１５％以上であるとより好ましい。透明性が高いほど、粘着剤を用いた被覆材を貼付した時に、創傷や皮膚などの状態を外部から視認することができる。これにより、従来のように被覆材を剥がして確認する必要性がないため、被覆材を剥がすときの患者の感じる苦痛、衛生面、確認及び交換の煩わしさ、皮膚刺激、コスト面が解消される。
【００３１】
以上説明した本発明に係る粘着剤１は、前記の構造を呈し、かつ、前記の吸水率を有するものであれば、その具体的構成成分は特に限定されるものではないが、以下、本発明に係る粘着剤１に好適に用いることができる成分を説明する。
【００３２】
（１）疎水性物質１１
本発明に係る粘着剤１は、疎水性物質１１を含む。この疎水性物質１１は、本発明に係る粘着剤１において、連続相を形成した状態で存在する。本発明における疎水性物質１１の含有量は、本発明の効果を損なわなければ特に限定されないが、粘着剤全重量に対し、疎水性物質の範囲が２０〜９３重量％であることが好ましく、４５〜７０重量％であることがより好ましい。疎水性物質の含有量を２０重量％以上に設定することにより、吸水時による崩壊、粘着性の低下、透明性の低下を防ぐことができるからである。また、疎水性物質の含有量を９３重量％以下に設定することにより、吸水量の低下を防ぐことができるからである。
【００３３】
本発明に係る粘着剤１に用いる疎水性物質１１としては、連続相を形成できればその種類は限定されないが、例えば、エラストマーを用いることができる。
【００３４】
本発明に係る粘着剤１に用いることが可能なエラストマーは、連続相を形成できればその種類は特に限定されず、公知のものを１種又は２種以上自由に選択することが可能である。一例としては、スチレン系、アクリル系、ウレタン系、シリコーン系、ポリビニルエーテル系ポリマー等が挙げられる。スチレン系ポリマーとしては、スチレン−ブタジエンゴム、スチレン−イソプレン−スチレンブロック共重合体（ＳＩＳ）、スチレン−ブタジエン−スチレンブロック共重合体（ＳＢＳ）、スチレン−エチレン／プロピレン−スチレンブロック共重合体（ＳＥＰＳ）、スチレン−エチレン／ブチレン−スチレンブロック共重合体（ＳＥＢＳ）、スチレン−エチレン／エチレン／プロピレン−スチレンブロック共重合体（ＳＥＥＰＳ）、水添スチレン−ブタジエンラバー（ＨＳＢＲ）、スチレン−エチレン／ブチレン−オレフィン結晶ブロック共重合体（ＳＥＢＣ）、ウレタン系共重合体、アクリル系共重合体、オレフィン結晶−エチレン／ブチレン−オレフィン結晶ブロック共重合体（ＣＥＢＣ）、ポリイソブチレン、天然ゴム、ポリイソプレン、ニトリルゴムを挙げることができる。本発明においては、この中でも特に、熱可塑性エラストマーを選択して用いることが好ましい。
【００３５】
アクリル系、ウレタン系、シリコーン系、ポリビニルエーテル系のものは、それぞれ粘結組成物を合成する段階で適度の初期粘着力、粘着保持力等が得られるようにモノマーの選択、重合度の決定をして作ることができる。また必要に応じて合成された何種類かをブレンドすることも可能である。例えば、アクリル系の場合は、アクリル酸メチル、アクリル酸エチル、アクリル酸２−エチルヘキシル、メタアクリル酸メチル、アクリル酸ブチル等のアクリル酸エステルの各種、さらには酢酸ビニル等の他のモノマーを用いて重合することができる。これらは個々に重合した後にブレンドすることも可能である。
【００３６】
本発明においては、前記エラストマーの中でも、スチレン系エラストマーを用いることが好ましく、水添スチレン−ブタジエンラバー（ＨＳＢＲ）を用いるとより好ましい。
【００３７】
本発明においては、粘着剤全重量に対し、熱可塑性エラストマーの範囲が３〜３０重量％であることが好ましく、１０〜２５重量％であることがより好ましい。エラストマーの含有量を３重量％以上に設定することにより、吸水時による崩壊を防ぐことができるからである。また、エラストマーの含有量を３０重量％以下に設定することにより、粘着剤が硬くならず、また、粘着力が発現しやすくなるため、好適に用いることができるからである。
【００３８】
ここで、本発明における疎水性物質１１として、必須ではないが、軟化剤、粘着付与剤、液状ゴムなどを含有させることもできる。
【００３９】
軟化剤を加えることにより、疎水性物質１１の弾性を低下させて柔軟性を付与すると共に、粘着性を高める働きもする。本発明に係る粘着剤１に用いることの可能な軟化剤の種類は、本発明の目的を損なわなければ特に限定されず、公知の軟化剤を自由に選択することができる。一例としては、鉱油、植物油、動物油及び合成油から１種又は２種以上を選択して使用することができる。
【００４０】
鉱油としては、例えば、流動パラフィン、流動イソパラフィン、ナフテン油等を挙げる事ができる。
【００４１】
植物油としては、例えば、オリーブ油、オリーブスクワラン、マカデミアナッツ油、ホホバ油、アーモンド油、落花生油、ひまし油、やし油、パーム油、サフラワー油、ひまわり油、綿実油、硬化やし油、硬化パーム油、アボガド油、杏仁油、グレープシード油等を挙げることができる。
【００４２】
動物油としては、例えば、ラノリン、タートル油、ミツロウ、スクワレン、プリスタン等を挙げることができる。
【００４３】
合成油としては、例えば、グリセリントリ−２−エチルヘキサノエート等の脂肪酸トリグリセライド；ポリメチルフェニルシロキサン、ポリジメチルシロキサン、アミノシリコン等のシリコーンオイル；ミリスチン酸イソプロピル、ミリスチン酸オクチルドデシル、イソノナン酸イソノニル、パルミチン酸イソプロピル、パルミチン酸エチルヘキシル等のエステル類等を挙げることができる。
【００４４】
本発明においては、前記軟化剤の中でも、鉱油を用いることが好ましく、流動パラフィンを用いるとより好ましい。
【００４５】
本発明においては、粘着剤全重量に対し、軟化剤の範囲が０〜３５重量％であることが好ましく、１〜２５重量％であることがより好ましく、２〜１０重量％であることがさらにより好ましい。可塑剤の含有量を３５重量％以下に設定することにより、適度な柔軟性を付与しつつ、凝集破壊しにくくすることができるからである。
【００４６】
本発明に係る粘着剤１に用いることの可能な粘着付与剤の種類は、本発明の目的を損なわなければ特に限定されず、公知の粘着付与剤を自由に選択することができる。一例としては、天然ロジン誘導体、クマロン−インデン樹脂、テルペンオリゴマー、脂肪族石油樹脂、アルキル変性フェノール樹脂、ポリテルペン樹脂、ガムロジン、ロジンエステル、油性フェノール樹脂、クマロンインデン樹脂、石油系炭化水素樹脂等を挙げることができる。
【００４７】
本発明においては、前記粘着付与剤の中でも、石油系炭化水素樹脂等を用いることが好ましく、脂環族飽和炭化水素樹脂を用いるとより好ましい。
【００４８】
本発明においては、粘着剤全重量に対し、粘着付与剤の範囲が０〜５０重量％であることが好ましく、５〜３５重量％であることがより好ましい。他の組成との関係を考慮すると、粘着付与剤の範囲としては、粘着剤全重量に対し、０〜３５重量％が好ましい。粘着付与剤の含有量を３５重量％以下に設定することにより、適度な粘着力を付与することができるからである。
【００４９】
本発明に係る粘着剤１に用いることの可能な液状ゴムの種類は、本発明の目的を損なわなければ特に限定されず、公知の液状ゴムを自由に選択することができる。一例としては、液状イソプレンゴム（ＬＩＲ）、液状スチレン−イソプレンゴム（ＬＳＩＲ）、液状エチレン／プロピレンゴム（ＬＥＰＲ）、液状スチレン−エチレン／プロピレンゴム（ＬＳＥＰＲ）、粘度平均分子量３００００〜１０００００の液状ポリイソブチレン、液状ポリブテンを挙げることができる。
【００５０】
前記液状ゴムは、疎水性物質１１の弾性を低下させて柔軟性を付与すると共に、粘着性を高める働きもする。相溶性の点から、スチレン系エラストマーと流動パラフィンの組み合わせとして好ましいのは、ＳＩＳであればＬＩＲ及び／又はＬＳＩＲ、ＳＢＳであれば液状ブタジエンゴム、ＳＥＰＳであればＬＥＰＲ及び／又はＬＳＥＰＲ、ＨＳＢＲであればＬＥＰＲ、ＬＳＥＰＲ、液状ポリイソブチレン、液状ポリブテンのいずれか１種、もしくはこれらの混合物からなる液状ゴム、の組み合わせが考えられる。このような相溶性の良い組み合わせにすることで、液状ゴムの配合比を増やした場合、即ち柔軟性を高めようとする場合でも、液状ゴムのブリーディングや剥離時の糊残りを防ぐことができる。
【００５１】
本発明においては、粘着剤全重量に対し、液状ゴムの範囲が０〜４０重量％であることが好ましく、１〜３５重量％であることがより好ましく、５〜３０重量％であることがさらにより好ましい。他の組成との関係を考慮すると、液状ゴムの範囲としては、粘着剤全重量に対し、０〜４０重量％が好ましい。液状ゴムの含有量を４０重量％以下に設定することにより、凝集破壊しにくくすることができるからである
【００５２】
本発明においては、前記疎水性物質１１としてＨＳＢＲを用い、液状ゴムとしてＬＥＰＲ、ＬＳＥＰＲ、液状ポリイソブチレン、液状ポリブテンのいずれか１種、もしくはこれらの混合物からなる液状ゴムを、組み合わせて用いることが好ましい。
【００５３】
また、前記液状ゴムは架橋したものを用いることができ、凝集性を向上させる目的で適宜配合すると効果的である。更に、スチレン系エラストマーと流動パラフィンの重量比が６：１〜１：１の範囲に配合するのが好ましい。
【００５４】
（２）親水性物質１２
本発明に係る粘着剤１は親水性物質１２を含有するため、皮膚から発生する汗や滲出液等を吸収することができる。また、この親水性物質１２が、後述する多価アルコール１３によって膨潤された状態で、疎水性物質１１で形成された連続相中に存在するため、従来の粘着剤に比べ、吸水力の顕著な向上を達成することに成功した。なお、本発明において、親水性物質とは多価アルコールを含まない親水性の物質を意味する。
【００５５】
本発明に係る粘着剤１に用いる親水性物質１２としては、後述する多価アルコール１３によって膨潤させることができるものであればその種類は限定されず、公知の粘着剤に用いることができる親水性物質を１種または２種以上自由に選択して用いることができる。また、親水性物質としては、粉状または粒状であるものが好ましい。
【００５６】
例えば、コーンスターチ、グアーガム、ローカストビーンガム、デンプン、アルギン酸塩、カラギーナン、寒天、ゼラチン、キチン、キトサンペクチン、カラヤガム、アラビアゴム、キサンタンガム、デキストラン、カルボキシメチルセルロース・ナトリウム、カルボキシメチルセルロース、ヒドロキシアルキルメチルセルロース、メチルセルロース、デンプンアセテート、デンプンフォスフェート、ヒドロキシエチル化デンプン、ヒドロキシプロピルデンプン、酸化デンプン、デキストリン化デンプン、デンプン・アクリル酸グラフト重合体、ポリアクリル酸、ポリエチレンオキシド、ポリビニルアルコール、ポリＮ−ビニルピロリドン、カオリン、含硫ケイ酸アルミニウム、クオタニウム−１８ヘクトライト、シリカ、タルク、メタケイ酸アルミン酸マグネシウム等を挙げることができる。なお、親水性物質としては、膨潤後に透明性を有するものが好ましい。
【００５７】
本発明においては、前記親水性物質の中でも、カルボキシメチルセルロース（ＣＭＣ）を用いると好ましい。
【００５８】
本発明においては、粘着剤全重量に対し、親水性物質の範囲が、５〜５５重量％であり、１０〜５０重量％であるとより好ましく、２０〜４０重量％であることがさらにより好ましい。親水性物質の含有量を５重量％以上に設定することにより、本発明に係る粘着剤が必要とする吸水率を達成させることができるからである。また、親水性物質の含有量を５５重量％以下に設定することにより、吸水時の崩壊、粘着力の低下、透明性の低下を防ぐことができるからである。
【００５９】
なお、本発明においては、親水性物質１２は、吸水性を示す物質であれば、水溶性であっても水不溶性であっても問題ない。
【００６０】
（３）多価アルコール１３
本発明に係る粘着剤１には、前記親水性物質１１を膨潤させるために多価アルコール１３を用いる。本発明に係る粘着剤１に用いる多価アルコール１３としては、親水性物質１２を膨潤させることができるものであればその種類は限定されず、公知の多価アルコールを１種または２種以上自由に選択して用いることができる。
【００６１】
例えば、エチレングリコール、プロピレングリコール、トリメチレングリコール、１，２−ブチレングリコール、１，３−ブチレングリコール、グリセリン、トリメチロールプロパン、ペンタエリスリトール、キシリトール、ソルビトール、マンニトール等を挙げることができる。また、ジエチレングリコール、ジプロピレングリコール、トリエチレングリコール、ポリプロピレングリコール、テトラエチレングリコール、ジグリセリン、ポリエチレングリコール、トリグリセリン、テトラグリセリン、ポリグリセリン等の多価アルコール重合体を使用することもできる。なお、多価アルコールとしては、グリセリンを用いることが好ましい。
【００６２】
本発明においては、粘着剤全重量に対し、多価アルコール１３の範囲が２〜４５重量％であり、２〜３５重量％がより好ましく、２〜２０重量％であるとさらにより好ましい。多価アルコールの含有量を２重量％以上に設定することにより、本発明に係る粘着剤が必要とする吸水率を達成させることができるからである。また、多価アルコールの含有量を４５重量％以下に設定することにより、十分な保持力を有し、吸水時の崩壊がなく粘着シートとして好適に用いることができるからである。
【００６３】
また、親水性物質と多価アルコールとの合計が３０重量％以上５５重量％未満であることが好ましい。親水性物質と多価アルコールとの合計を３０重量％以上に設定することにより、吸水速度をより速くすることができるからである。また、親水性物質と多価アルコールとの合計を５５重量％未満に設定することにより、透明性をより向上させることができる。
【００６４】
更に、多価アルコール／親水性物質＜０．８５であることが好ましい。多価アルコールの親水性物質に対する割合を０．８５よりも少なくすることにより、凝集力をより向上させ、安定性をより高めることができるからである。
【００６５】
（３）その他
本発明に係る粘着剤１には、必須ではないが、ｐＨ調整剤を含有させることも可能である。ｐＨ調整剤の種類は、本発明の目的を損なわなければ特に限定されず、公知のｐＨ調整剤を自由に選択することができる。一例としては、ペクチン、無水クエン酸、アルカリ金属水酸化物、有機酸の緩衝液を挙げることができる。
【００６６】
本発明においては、前記ｐＨ調整剤の中でも無水クエン酸を用いることが好ましい。また、正常な皮膚のｐＨに合わせ、ｐＨ４．０〜６．０の範囲に調整することが好ましい。
【００６７】
本発明に係る粘着剤１には、必須ではないが、薬効成分を含有させることも可能である。薬効成分の種類は、本発明の目的を損なわなければ特に限定されず、目的に応じて自由に選択することができる。一例としては、生理活性剤、抗菌剤、消炎鎮痛剤、ステロイド剤、麻酔剤、抗真菌剤、気管支拡張剤、鎮咳剤、冠血管拡張剤、抗高血圧剤、降圧利尿剤、抗ヒスタミン剤、催眠鎮静剤、精神安定剤、ビタミン剤、性ホルモン剤、抗うつ剤、脳循環改善剤、制吐剤、抗腫瘍剤など、あらゆる薬剤を配合することができる。これらの薬剤は、経皮吸収により全身又は局所においてその効果を発揮したり、あるいは貼付された部位において、局所的に効果を発揮する。
【００６８】
本発明に係る粘着剤１には、前記薬効成分の中でも、皮膚の生理機能（皮膚バリア機能等）を保持又は向上させる目的で、局所的な効果を発揮する生理活性剤を添加することが好ましい。生理活性剤の具体例としてはスフィンゴ脂質、尿素、グリコール酸、アミノ酸（アルギニン、システイン、グリシン、リシン、プロリン、セリン等）及びその誘導体、タンパク質加水分解物（コラーゲン、エラスチン、ケラチン等）、ムコ多糖（ヒアルロン酸、コンドロイチン硫酸、ヘパリン等）及びその誘導体、ビタミンＢ群（チアミン、リボフラビン、ニコチン酸、ピリドキシン、ピリドキサール、ピリドキサミン、ビオチン、葉酸、シアノコバラミン等）、アスコルビン酸（ビタミンＣ及びその誘導体）、レチノイド（ビタミンＡ、レチナール、レチノイン酸等）、ビタミンＤ（Ｄ２、Ｄ３等）、ビタミンＥ及びその誘導体、カロチノイド（カロチン、リコピン、キサントフィル等）、酵素、補酵素等を挙げることができる。これらは、単独で用いてもよいが、２種以上を組み合わせて用いることも可能である。
【００６９】
以上説明した本発明に係る粘着剤１は、その高い吸水力、吸水速度、透明性に加え、保持力も従来の粘着剤に比べて著しく高い。本発明に係る粘着剤１の具体的保持力も特に限定されないが、後述の実施例の方法で測定された保持力が６０分以上であると好ましく、１２０分以上であることがより好ましく、２４０分以上であることがさらに好ましい。
【００７０】
本発明に係る粘着剤１は、親水性物質１２が膨潤した状態で、疎水性物質１１で形成された連続相中に存在するため、従来の粘着剤に比べ、柔軟性が高い。そのため、皮膚等の凹凸に沿って粘着剤１が変形し、皮膚に対する密着性も向上する。その結果、粘着付与剤を減量させることが可能となる。そして、剥離時の皮膚への負担（刺激）を大幅に軽減させることができる。
【００７１】
＜粘着シート＞
本発明に係る粘着剤１は、支持層１０１と、該支持層１０１の少なくとも片面に粘着層１０２と、を少なくとも備える粘着シート１０の前記粘着層１０２に好適に用いることができる。以下、本発明に係る粘着剤１を粘着剤層１０２に用いた粘着シート１０について詳細に説明する。
【００７２】
図３は、本発明に係る粘着シート１０を模式的に示す模式断面図である。本発明に係る粘着シート１０は、大別すると、支持層１０１と、粘着層１０２と、を少なくとも備えている。本発明に係る粘着シート１０の形態は、支持層１０１と、粘着層１０２と、を備えていれば特に限定されず、例えば、三角形、四角形、菱形等の多角形、円形、楕円形、又はこれらの形状を適宜組み合わせたシート状の形態、特定の方向に連続的に形成したテープ状、ロール状の形態等、自由な形態に形成することができる。また、貼付する部位に合わせて立体的に形成したり、切り込みやスリット等を設けるなど、自由に設計することができる。以下、各層の詳細をそれぞれ説明する。
【００７３】
（１）支持層１０１
本発明に係る粘着シート１０の支持層１０１は、後述する粘着層１０２を支持する目的で備える。この支持層１０１は、粘着層１０２を支持できれば、その形態は特に限定されず、あらゆる材料を用いて自由に設計することができる。例えば、不織布、編布、織布等の繊維シート、プラスチックフィルム、フォームシート、紙等の形態が挙げられる。本発明においては、これらの中でも特に、柔軟性、伸縮性、適度の水蒸気透過性、菌バリヤー性等の観点からプラスチックフィルムが好ましい。
【００７４】
本発明に係る粘着シート１０に、繊維シートからなる支持層１０１を採用する場合、その材料としては、例えば、綿、ビスコースレーヨン、ポリノジック、銅アンモニアレーヨン、リヨセル等のセルロース系繊維、ポリエステル系繊維、アクリル系繊維、ポリアミド系繊維、ポリオレフィン系繊維、ポリウレタン系繊維、ビニロン繊維、ポリ塩化ビニル系繊維、ポリ塩化ビニリデン系繊維等を挙げることができる。なお、これらの材料は、単独で用いてもよいが、２種以上を混紡して用いることも自由である。
【００７５】
本発明に係る粘着シート１０に、プラスチックフィルムからなる支持層１０１を採用する場合、その材料としては、例えば、ポリウレタン；ポリエチレンテレフタレート、ポリブチレンテレフタレート等のポリエステル；ナイロン６、ナイロン６６等のポリアミド；ポリエチレン、低密度ポリエチレン、高密度ポリエチレン、ポリプロピレン等のポリオレフィン；エチレン・酢酸ビニル共重合体（ＥＶＡ）、エチレン・エチルアクリレート共重合体（ＥＥＡ）、エチレン・メチルアクリレート共重合体（ＥＭＡ）、エチレン・メチルメタクリレート共重合体（ＥＭＭＡ）、エチレン・メタクリル酸重合体（ＥＭＡＡ）、エチレン・アクリル酸共重合体（ＥＡＡ）等のオレフィン系共重合体；ポリビニルアルコール；ポリ塩化ビニル、ポリ塩化ビニリデン；シリコーン等を挙げることができる。本発明においては、これらの中でも特に、水蒸気透過性が良好で、不感蒸散等を妨げることが少ないポリウレタン、ポリエステル、ポリアミド等が好ましい。なお、これらの材料は、単独で用いてもよいが、２種以上を混合して用いることも自由である。
【００７６】
本発明に係る粘着シート１０に、フォームシートからなる支持層１０１を採用する場合、その材料としては、例えば、ポリオレフィン、ポリウレタン、アクリル、クロロプレンゴム、シリコーン等を挙げることができる。
【００７７】
本発明に係る粘着シート１０に、紙からなる支持層１０１を採用する場合、その材料としては、例えば、上質紙、クラフト紙、グラシン紙、コート紙等を挙げることができる。
【００７８】
本発明に係る粘着シート１０の支持層１０１は、単一の材料により単一の形態とすることもできるが、２種以上の材料を用いて、複合的な形態に形成することも可能である。また、同一又は異なる種類の形態の支持層をラミネートした積層構造の支持層１０１とすることもできる。
【００７９】
本発明に係る粘着シート１０の支持層１０１の厚さは、本発明の目的を損なわなければ特に限定されないが、粘着層１０２の支持、貼付する際の操作性、及び皮膚に対する圧迫感等の観点から、１〜１００μｍが好ましく、５〜５０μｍであることがより好ましい。
【００８０】
（２）粘着層１０２
本発明に係る粘着シート１０の粘着層１０２は、粘着シート１０と皮膚との貼付を行うために前記支持層１０１の少なくとも片面に積層した状態で備える。この粘着層１０２は、前述した本発明に係る粘着剤１により形成される。該粘着剤１の構造、組成等の特性は、前述した粘着剤１と同一のため、ここでは説明を割愛する。
【００８１】
本発明に係る粘着シート１０の粘着層１０２の厚さは、本発明の目的を損なわなければ特に限定されないが、０．０５〜１０ｍｍであることが好ましく、０．１〜２ｍｍであることがより好ましい。貼付時に適度な粘着力を示し、皮膚に対して優れた密着性及び追従性を発揮するためである。
【００８２】
（３）剥離シート１０３
本発明に係る粘着シート１０には、前記支持層１０１と前記粘着層１０２の他に、必須ではないが、剥離シート１０３を設けることができる。該剥離シート１０３を備えることにより、粘着層１０２を汚染等から保護し、粘着シート１０の取り扱い性を簡便にすることができる。
【００８３】
本発明に係る粘着シート１０の剥離シート１０３は、合成樹脂フィルムや紙等、従来、この分野で使用されているあらゆる材料を用いることができる。例えば、紙やフィルムの表面にシリコーン樹脂処理やフッ素樹脂処理等を施したものが挙げられる。
【００８４】
なお、この剥離シート１０３を設けずに、例えば、図４に示すように、支持層１０１の、接着剤層１０２が積層された面と逆の面（以下「背面１０１１」と称する。）を剥離可能な素材で形成又は表面処理した形態の粘着シート１０を形成し（図４中（Ｉ）参照）、この粘着シート１０を複数枚、積層させた状態にして、１枚ずつ剥がしながら使用することも可能である（図４中（II）参照）。また、粘着シート１０を複数枚、積層させる方法の他に、図５に示すように、同様に形成した粘着シート１０をロール状にすることも可能である。
【００８５】
このように剥離シート１０３を設けない場合には、前記背面１０１１を、シリコーン樹脂処理やフッ素樹脂処理等を施すことで、支持層１０１が同時に剥離シート１０３の役割を果たすこととなる。
【００８６】
以上説明した本発明に係る粘着シート１０は様々な用途に用いることができるが、特に創傷用に用いると、従来の粘着シートと比較して、創傷治癒効果を飛躍的に向上させることが可能である。これは、粘着シート１０に使用する前記粘着剤１の高い吸水力や吸水速度によるものと考えられる。
【００８７】
＜粘着剤の製造方法＞
図６中符号２０で示す部分は、本発明に係る粘着剤１の製造方法のフロー図である。本発明に係る粘着剤の製造方法は、大別すると、混合工程２１と、膨潤工程２２と、を少なくとも行う方法である。以下、各工程をそれぞれ説明する。
【００８８】
（１）混合工程２１
混合工程２１は、疎水性物質１１と親水性物質１２とを混合する工程である。混合方法は、公知のあらゆる技術を自由に用いることができる。例えば、加圧ニーダ等を用いて混合を行うことができる。
【００８９】
混合工程２１での混合回数は特に限定されず、粘着剤の配合成分や配合比等に合わせて、適宜設定することができる。また、必要に応じて、加熱や冷却を行うことにより、温度条件も適宜設定することができる。
【００９０】
なお、粘着剤に、前述した軟化剤、粘着付与剤、液状ゴム等を含有させる場合には、エラストマー等の疎水性物質１１に予め混合させておいてもよく、この混合工程２１において、一緒に混合してもよい。
【００９１】
この混合工程２１では、疎水性物質１１で形成された連続相に、親水性物質１２を分散させた構造を形成する。
【００９２】
（２）膨潤工程２２
膨潤工程２２は、前記混合工程２１で作成した混合物に、多価アルコール１３を加えて更に混合することにより、混合物中に分散した親水性物質１２を膨潤させる工程である。なお、親水性物質１２に、前述したｐＨ調整剤を含有させる場合には、親水性物質１２に予め混合させておいてもよく、この膨潤工程２２において、一緒に混合させてもよい。
【００９３】
このように、本発明に係る粘着剤の製造方法では、疎水性物質１１と親水性物質１２とを混合して従来の粘着剤と同一の構造を一旦形成した後、多価アルコール１３を加えて、親水性物質１２を膨潤させることにより、疎水性物質１１で形成された連続相に、膨潤した状態の親水性物質１２を連続的および／または不連続的に存在させることができる（図１および図２参照）。
【００９４】
＜粘着シート１０の製造方法＞
図６中符号２００で示す部分は、本発明に係る粘着シート１０の製造方法のフロー図である。本発明に係る粘着シート１０の製造方法は、大別すると、混合工程２１と、膨潤工程２２と、を少なくとも行う粘着剤製造方法２０を行った後、シート化工程２０３を少なくとも行う方法である。粘着剤製造方法２０は、前述と同様であるため、以下、シート化工程２０３についてのみ説明する。
【００９５】
シート化工程２０３は、支持層１０１の少なくとも片面に粘着剤１を含む粘着剤層１０２を設ける工程である。シート化工程２０３は、公知のあらゆる技術を自由に用いることができる。例えば、粘着剤製造方法２０で製造した本発明に係る粘着剤１を、圧力等をかけながら、適当な厚さになるように支持層１０１に圧延する方法が挙げられる。この際、必要に応じて加熱等を行ってもよい。
【００９６】
また、他の一例としては、粘着剤製造方法２０で製造した本発明に係る粘着剤１を、剥離シート１０３に一旦塗工し、その後、支持層１０１に貼り合わせることで粘着層１０２を形成することもできる。
【００９７】
前記粘着剤１の支持層１０１又は剥離シート１０３への具体的塗工方法は、特に限定されず、公知のあらゆる方法を自由に採用することができる。例えば、コンマダイレクト、ナイフコーター、グラビアダイレクト等の塗工方法を利用して、塗工パターンや厚さを目的に合わせて適宜、制御することができる。
【００９８】
また、粘着層１０２の塗工パターンとしては、支持層１０１の表面を全面的に被覆しても良いが、部分的に被覆することも可能である。部分的に被覆する場合は、格子状、ネット状、粒状、唐草模様等の任意の形態を選択できる。このように、支持層１０１の片面に、部分的に粘着層１０２を設けることにより、通気性、透湿性等をより向上させることもでき、また、皮膚からの剥離時の刺激をより軽減することもできる。
【００９９】
本発明に係る粘着シート１０の製造時においては、支持層１０１と粘着層１０２との接着性を向上させるために、支持層１０１に表面処理又はプライマー処理を施すことも自由である。支持層１０１の表面処理としては、例えば、エンボス加工、サンドマット加工、コロナ放電処理、プラズマ処理、アルカリ処理等、公知のあらゆる処理方法を採用することができる。プライマー処理としては、例えば、シランカップリング剤等からなるプライマーを用いるなど、本発明に係る粘着剤に使用可能なプライマーであれば、公知のあらゆるプライマーを用いてプライマー処理を行うことが可能である。
【実施例】
【０１００】
以下、実施例に基づいて本発明を更に詳細に説明する。なお、以下に説明する実施例は、本発明の代表的な実施例の一例を示したものであり、これにより本発明の範囲が狭く解釈されることはない。
【０１０１】
（１）粘着剤の作製
まず、以下に示す方法で、実施例１〜１２、比較例１〜７に係る粘着剤を作製した。
【０１０２】
＜実施例１＞
エラストマーの一例としてＨＳＢＲ（ＪＳＲ株式会社製、以下同じ）７．２重量％と、軟化剤の一例として流動パラフィン（カネダ株式会社製、以下同じ）４．８重量％と、ポリイソブチレン（新日本石油化学株式会社製）１０．０重量％と、粘着付与剤の一例として脂環族飽和炭化水素樹脂（荒川化学工業株式会社製、以下同じ）２１．０重量％とを加圧ニーダに仕込み、十分均一になるまで混合した。次に、親水性物質の一例としてＣＭＣ−Ｎａ（ダイセル化学工業株式会社製、以下同じ）４０．０重量％、アラビアガム（五協産業株式会社製）５．０重量％、カラヤガム（五協産業株式会社製、以下同じ）１０.０重量％を加え、均等になるまで加圧混合した。その後、多価アルコールの一例としてグリセリン（三洋化成工業株式会社製、以下同じ）２．０重量％を加え、更に混合して前記親水性物質を膨潤させ、実施例１に係る粘着剤を作製した。
【０１０３】
＜実施例２＞
エラストマーの一例としてＨＳＢＲ２０．１重量％と、軟化剤の一例として流動パラフィン１５.３重量％と、粘着付与剤の一例として脂環族飽和炭化水素樹脂２９．６重量％とを加圧ニーダに仕込み、十分均一になるまで混合した。次に、親水性物質の一例としてＣＭＣ−Ｎａ５．０重量％を加え、均等になるまで加圧混合した。その後、多価アルコールの一例としてグリセリン３０．０重量％を加え、更に混合し、実施例２に係る粘着剤を作製した。
【０１０４】
＜実施例３＞
エラストマーの一例としてＳＩＳ（ＪＳＲ株式会社製、以下同じ）１１．４重量％と、液状ゴムの一例としてポリブテン（新日本石油化学株式会社製）３．８重量％と、ポリイソブチレン（新日本石油化学株式会社製）２３．０重量％と、粘着付与剤の一例として脂環族飽和炭化水素樹脂１６．３重量％とを加圧ニーダに仕込み、十分均一になるまで混合した。次に、親水性物質の一例としてＣＭＣ−Ｎａ２２．３重量％を加え、均等になるまで加圧混合した。その後、多価アルコールの一例としてグリセリン２２．３重量％、ｐＨ調整剤として無水クエン酸０．９重量％を加え、更に混合し、実施例３に係る組成物を作製した。
【０１０５】
＜実施例４＞
エラストマーの一例としてＨＳＢＲ２０．３重量％と、軟化剤の一例として流動パラフィン８．５重量％と、ポリイソブチレン１０．３重量％と、粘着付与剤の一例として脂環族飽和炭化水素樹脂２０．３重量％とを加圧ニーダに仕込み、十分均一になるまで混合した。次に、親水性物質の一例としてＣＭＣ−Ｎａ２３．８重量％を加え、均等になるまで加圧混合した。その後、多価アルコールの一例としてグリセリン１５．８重量％、ｐＨ調整剤として無水クエン酸０．９重量％を加え、更に混合し、実施例４に係る組成物を作製した。
【０１０６】
＜実施例５＞
エラストマーの一例としてＨＳＢＲ１０．８重量％と、軟化剤の一例として流動パラフィン３．６重量％と、ポリイソブチレン１２．３重量％と、粘着付与剤の一例として脂環族飽和炭化水素樹脂２４．８重量％とを加圧ニーダに仕込み、十分均一になるまで混合した。次に、親水性物質の一例としてＣＭＣ−Ｎａ２２．２重量％、カラヤガム１０.０重量％を加え、均等になるまで加圧混合した。その後、多価アルコールの一例としてグリセリン１５．５重量％、ｐＨ調整剤として無水クエン酸０．８重量％を加え、更に混合し、実施例５に係る組成物を作製した。
【０１０７】
＜実施例６＞
エラストマーの一例としてＨＳＢＲ１３．４重量％と、液状ゴムの一例としてポリブテン４．５重量％と、ポリイソブチレン１１．９重量％と、粘着付与剤の一例として脂環族飽和炭化水素樹脂３４．２重量％とを加圧ニーダに仕込み、十分均一になるまで混合した。次に、親水性物質の一例としてＣＭＣ−Ｎａ２５．０重量％を加え、均等になるまで加圧混合した。その後、多価アルコールの一例としてグリセリン１０．０重量％、ｐＨ調整剤として無水クエン酸１．０重量％を加え、更に混合し、実施例６に係る組成物を作製した。
【０１０８】
＜実施例７＞
エラストマーの一例としてＳＩＳ７．０重量％と、軟化剤の一例として流動パラフィン３．０重量％と、ポリイソブチレン２５．０重量％と、粘着付与剤の一例として脂環族飽和炭化水素樹脂１５．０重量％とを加圧ニーダに仕込み、十分均一になるまで混合した。次に、親水性物質の一例としてＣＭＣ−Ｎａ２０．０重量％を加え、均等になるまで加圧混合した。その後、多価アルコールの一例としてグリセリン３０．０重量％を加え、更に混合し、実施例７に係る組成物を作製した。
【０１０９】
＜実施例８＞
エラストマーの一例としてＨＳＢＲ２０．０重量％と、軟化剤の一例として流動パラフィン１０．０重量％と、ポリイソブチレン２０．０重量％と、粘着付与剤の一例として脂環族飽和炭化水素樹脂５．０重量％とを加圧ニーダに仕込み、十分均一になるまで混合した。次に、親水性物質の一例としてＣＭＣ−Ｎａ５．０重量％、カラヤガム１０.０重量％を加え、均等になるまで加圧混合した。その後、多価アルコールの一例としてグリセリン３０．０重量％を加え、更に混合し、実施例８に係る組成物を作製した。
【０１１０】
＜実施例９＞
エラストマーの一例としてＳＩＳ１２．０重量％と、軟化剤の一例として流動パラフィン５．０重量％と、ポリイソブチレン３０．０重量％と、粘着付与剤の一例として脂環族飽和炭化水素樹脂１３．０重量％とを加圧ニーダに仕込み、十分均一になるまで混合した。次に、親水性物質の一例としてＣＭＣ−Ｎａ３４．０重量％を加え、均等になるまで加圧混合した。その後、多価アルコールの一例としてグリセリン５．０重量％、ｐＨ調整剤として無水クエン酸１．０重量％を加え、更に混合し、実施例９に係る組成物を作製した。
【０１１１】
＜実施例１０＞
エラストマーの一例としてＨＳＢＲ１８．０重量％と、軟化剤の一例として流動パラフィン５．０重量％と、ポリイソブチレン２０．０重量％と、粘着付与剤の一例として脂環族飽和炭化水素樹脂２２．０重量％とを加圧ニーダに仕込み、十分均一になるまで混合した。次に、親水性物質の一例としてＣＭＣ−Ｎａ２２．５重量％を加え、均等になるまで加圧混合した。その後、多価アルコールの一例としてグリセリン１２．０重量％、ｐＨ調整剤として無水クエン酸０．５重量％を加え、更に混合し、実施例１０に係る組成物を作製した。
【０１１２】
＜実施例１１＞
エラストマーの一例としてＨＳＢＲ２０．５重量％と、軟化剤の一例として流動パラフィン３．４重量％、液状ゴムの一例としてポリブテン３．４重量％と、ポリイソブチレン１１．７重量％と、粘着付与剤の一例として脂環族飽和炭化水素樹脂２１．０重量％とを加圧ニーダに仕込み、十分均一になるまで混合した。次に、親水性物質の一例としてＣＭＣ−Ｎａ２４．０重量％、カラヤガム１０．０重量％を加え、均等になるまで加圧混合した。その後、多価アルコールの一例としてグリセリン５．０重量％、ｐＨ調整剤として無水クエン酸１．０重量％を加え、更に混合し、実施例１１に係る組成物を作製した。
【０１１３】
＜実施例１２＞
エラストマーの一例としてＨＳＢＲ１８．４重量％と、軟化剤の一例として流動パラフィン７．９重量％と、ポリイソブチレン１１．３重量％と、粘着付与剤の一例として脂環族飽和炭化水素樹脂１２．５重量％とを加圧ニーダに仕込み、十分均一になるまで混合した。次に、親水性物質の一例としてＣＭＣ−Ｎａ１０．０重量％、カラヤガム４．０重量％を加え、均等になるまで加圧混合した。その後、多価アルコールの一例としてグリセリン３５．０重量％、ｐＨ調整剤として無水クエン酸１．０重量％を加え、更に混合し、実施例１２に係る組成物を作製した。
【０１１４】
＜比較例１＞
エラストマーの一例としてＨＳＢＲ２４．３重量％と、軟化剤の一例として流動パラフィン１６．２重量％と、ポリイソブチレン２２．３重量％と、粘着付与剤の一例として脂環族飽和炭化水素樹脂２８．７重量％とを加圧ニーダに仕込み、十分均一になるまで混合した。次に、親水性物質の一例としてＣＭＣ−Ｎａ８．０重量％を加え、均等になるまで加圧混合した。その後、多価アルコールの一例としてグリセリン０．５重量％を加え、更に混合し、比較例１に係る組成物を作製した。
【０１１５】
＜比較例２＞
エラストマーの一例としてＳＩＳ１０．３重量％と、液状ゴムの一例としてポリブテン６．９重量％と、粘着付与剤の一例として脂環族飽和炭化水素樹脂２０．３重量％とを加圧ニーダに仕込み、十分均一になるまで混合した。次に、親水性物質の一例としてＣＭＣ−Ｎａ３０．０重量％、カラヤガム１０.０重量％、アラビアガム１０．０重量％、ペクチン（三晶株式会社製）１０．０重量％を加え、均等になるまで加圧混合した。その後、多価アルコールの一例としてグリセリン２．０重量％、ｐＨ調整剤として無水クエン酸０．５重量％を加え、更に混合し、比較例２に係る組成物を作製した。
【０１１６】
＜比較例３＞
エラストマーの一例としてＨＳＢＲ１２．４重量％と、軟化剤の一例として流動パラフィン６．３重量％と、粘着付与剤の一例として脂環族飽和炭化水素樹脂２１．３重量％とを加圧ニーダに仕込み、十分均一になるまで混合した。次に、親水性物質の一例としてカラヤガム１０.０重量％を加え、均等になるまで加圧混合した。その後、多価アルコールの一例としてグリセリン５０．０重量％を加え、更に混合し、比較例３に係る組成物を作製した。
【０１１７】
＜比較例４＞
エラストマーの一例としてＨＳＢＲ５．１重量％と、軟化剤の一例として流動パラフィン４．３重量％と、粘着付与剤の一例として脂環族飽和炭化水素樹脂１０．６重量％とを加圧ニーダに仕込み、十分均一になるまで混合した。次に、親水性物質の一例としてＣＭＣ−Ｎａ６５．０重量％を加え、均等になるまで加圧混合した。その後、多価アルコールの一例としてグリセリン１５．０重量％を加え、更に混合し、比較例４に係る組成物を作製した。
なお、比較例４においては、粉状となってしまい、作成することができなかった。これは、親水性物質と多価アルコールとの合計量が多すぎるため、吸水によって相が逆転したためだと考えられる。
【０１１８】
＜比較例５＞
エラストマーの一例としてＳＩＳ３．４重量％と、液状ゴムの一例としてポリブテン２．８重量％と、ポリイソブチレン４．２重量％と、粘着付与剤の一例として脂環族飽和炭化水素樹脂９．６重量％とを加圧ニーダに仕込み、十分均一になるまで混合した。次に、親水性物質の一例としてＣＭＣ−Ｎａ２５．０重量％を加え、均等になるまで加圧混合した。その後、多価アルコールの一例としてグリセリン５５．０重量％を加え、更に混合し、比較例５に係る組成物を作製した。
【０１１９】
＜比較例６＞
エラストマーの一例としてＨＳＢＲ１５．３重量％と、軟化剤の一例として流動パラフィン７．６重量％と、ポリイソブチレン１５．３重量％と、粘着付与剤の一例として脂環族飽和炭化水素樹脂２９．８重量％とを加圧ニーダに仕込み、十分均一になるまで混合した。次に、親水性物質の一例としてＣＭＣ−Ｎａ２．０重量％を加え、均等になるまで加圧混合した。その後、多価アルコールの一例としてグリセリン３０．０重量％を加え、更に混合し、比較例６に係る組成物を作製した。
【０１２０】
＜比較例７＞
エラストマーの一例としてＳＩＳ１５．５重量％と、軟化剤の一例として流動パラフィン１０．３重量％と、粘着付与剤の一例として脂環族飽和炭化水素樹脂３３．７重量％とを加圧ニーダに仕込み、十分均一になるまで混合した。次に、親水性物質の一例としてＣＭＣ−Ｎａ２０．０重量％、カラヤガム２０．０重量％を加え、均等になるまで加圧混合した。その後、ｐＨ調整剤として無水クエン酸０．５重量％を加え、更に混合し、比較例７に係る組成物を作製した。
【０１２１】
また、比較例８〜１４として、以下のように市販品を用いた。
【０１２２】
＜比較例８＞
比較例８としては、市販品のビジダーム（登録商標、ブリストル・マイヤーズ スクイブ株式会社製）を用いた。
【０１２３】
＜比較例９＞
比較例９としては、市販品のテガソーブThin（登録商標、スリーエム  カンパニー製）を用いた。
【０１２４】
＜比較例１０＞
比較例１０としては、市販品のアブソキュアサージカル（登録商標、日東電工株式会社製）を用いた。
【０１２５】
＜比較例１１＞
比較例１１としては、市販品のデュオアクティブＥＴ（登録商標、ブリストル・マイヤーズ スクイブ株式会社製）を用いた。
【０１２６】
＜比較例１２＞
比較例１２としては、市販品のデュオアクティブＣＧＦ（登録商標、ブリストル・マイヤーズ スクイブ株式会社製）を用いた。
【０１２７】
＜比較例１３＞
比較例１３としては、市販品のテガソーブ（登録商標、スリーエム  カンパニー製）を用いた。
【０１２８】
＜比較例１４＞
比較例１４としては、市販品のコムフィールアルカス（登録商標、コロプラスト株式会社製）を用いた。
【０１２９】
【表１】
0005581534.tif 000004
【０１３０】
（２）吸水率の測定
前記（１）で調整した実施例１〜１２および比較例１〜７の粘着剤を、ポリウレタンフィルムからなる支持体と貼り合わせ、それぞれ粘着シートを作製した。
以下の方法に従って、実施例１〜１２および比較例１〜７に係る粘着剤を用いて作製した粘着シート、および比較例８〜１０の粘着シートの吸水率を測定した。
【０１３１】
各粘着シート（粘着剤層の厚さ３００〜４００μｍ）から、直径３０ｍｍの試験片を３枚作成した。３７℃にて、生理食塩液（０．９％ＮａＣｌ溶液）１５０ｍｌに浸漬した。浸漬前（０分後）、浸漬後２０、４０、６０分後の各試験片の重量を測定した。前記式（１）を用いて、測定した重量から吸水率を計算した。
【０１３２】
各実施例及び各比較例の吸水率を表２に示す。
【０１３３】
【表２】
0005581534.tif 000005
【０１３４】
表２に示す通り、実施例１〜１２は６０分後の吸水率が全て９０％以上であった。これに対し、親水性物質の含有量が５重量％未満の比較例６、多価アルコールの含有量が２％未満の比較例１は、吸水率が著しく低かった。また、親水性物質の含有量が５５重量％を超える比較例２、多価アルコールの含有量が４５重量％を超える比較例５は、吸水時に崩壊してしまった。
【０１３５】
（３）吸水達成率の測定
以下の方法に従って、実施例１〜１２および比較例１〜７に係る粘着剤を用いて作製した粘着シート、および比較例８〜１０の粘着シートの吸水達成率を測定した。
【０１３６】
各粘着シートから、直径３０ｍｍの試験片を４枚作成した。３７℃にて、生理食塩液（０．９％ＮａＣｌ溶液）１５０ｍｌに浸漬した。浸漬前（０分後）、浸漬後２０、４０、６０分後および２４時間後の試験片の重量を測定した。前記式（２）を用いて、測定した重量から吸水達成率を計算した。
【０１３７】
各実施例及び各比較例の吸水達成率を表３に示す。
【０１３８】
【表３】
0005581534.tif 000006
【０１３９】
表３に示す通り、実施例１〜１２は６０分後の吸水達成率が全て４０％以上であった。これに対し、多価アルコールの含有量が２％重量未満の比較例１、７は、吸水達成率が著しく低かった。また、親水性物質の含有量が５５重量％を超える比較例２、多価アルコールの含有量が４５重量％を超える比較例５は、吸水時に崩壊してしまい吸水達成率を測定することができなかった。
【０１４０】
（４）吸水状態の比較Ｉ
実施例１〜１２および比較例１〜７に係る粘着剤を用いて作製した粘着シート、および比較例８〜１１の粘着シートの支持体側にカール防止用の粘着シートを貼り付け、直径３０ｍｍの試験片を３枚ずつ作成した。支持体はそのままで剥離シートを除去し、３７℃にて、生理食塩液（０．９％ＮａＣｌ溶液）１５０ｍｌに浸漬した。浸漬後２４時間後の試験片の状態を撮影および観察した。撮影した結果を図７および図８に示す。
【０１４１】
図７および図８に示す通り、実施例１〜１２の試験片および比較例１〜６は、２４時間浸漬後においても、支持体と粘着剤層とは密着状態であることが確認できた。一方、比較例７〜１１は、支持体と粘着剤層との間に親水性成分が溶解した水分が貯留するか分離してしまうという結果になった。
【０１４２】
図７、図８および表１から、親水性物質を多価アルコールで膨潤させていないものは、支持体と粘着剤層との間に親水性物質および多価アルコールが溶解した水分が貯留するか、支持体と粘着剤層とが分離してしまうことがわかる。ここで、水分が貯留した場合、雑菌の温床となったり剥れやすくなったりする原因となる。また、比較例７、１０については、吸水によって分離してしまった。これは、親水性物質と多価アルコールとの合計量が多すぎるため、吸水によって相が逆転したためだと考えられる。
【０１４３】
（５）吸水状態の比較II
比較例１２〜１４を５０ｍｍ×３０ｍｍの大きさに裁断し、支持体側に両面テープを貼り、ステンレス番に貼付した。剥離シートを除去し、３７℃にて、生理食塩液（０．９％ＮａＣｌ溶液）に浸漬した。浸漬後４８時間後の試験片の状態を撮影および観察した。撮影した結果を図９に示す。なお、４８時間後の状態を撮影および観察した試験片は、厚さ１ｍｍであった。
【０１４４】
比較例１２〜１４は、４８時間浸漬した場合であっても、外観上変化は見られなかった。しかしながら、図９に示すとおり、支持体を剥がすと、粘着剤層と支持体との間に親水成分が溶解した水分が貯留していることがわかる。ここで、外観上変化がなかったのは、ハイドロコロイド層が厚いためにわかりにくかっただけであり、実際は他の比較例と同じ状態になっている。一方、本発明においては、支持体を剥がしても親水成分が溶解した水分の貯留は認められなかった（図示せず）。
【０１４５】
（６）安定性試験
前記（１）で作製した実施例１〜１２および比較例１〜７の粘着剤を、ポリウレタンフィルムからなる支持体に塗布し、それぞれ粘着シートを作製した。５０度の恒温槽に放置し、５ヶ月後の吸水率、粘着力、保持力について変化を調べた。安定性が高いほど、経時によって物性値などに変動がないこととなる。実施例及び比較例についての経時変化を、以下の表４の基準に従って分類した。
【０１４６】
【表４】
0005581534.tif 000007
【０１４７】
安定性試験の結果を表５に示す。表５には、多価アルコール／親水性物質の配合比も合わせて示す。
【０１４８】
【表５】
0005581534.tif 000008
【０１４９】
前記物性について総合的に評価した結果、多価アルコールの親水性物質に対する割合が０．８５よりも多くなると、安定性が悪くなることがわかった。これは、凝集力が低下するためだと考えられる。
【０１５０】
（７）光透過率の測定
実施例１〜１２および比較例１〜１０を２５ｍｍ×４０ｍｍの大きさに裁断し、厚さ０．１３〜０．１７ｍｍの透明なガラス板上に載置した。紫外可視分光光度計（株式会社島津製作所製、ＵＶ−１６５０ＰＣ）を使用し、このサンプルの波長６６０ｎｍにおける光の透過率を測定して、この値を可視光透過率とした。
【０１５１】
光透過率の測定結果を表６に示す。
【０１５２】
【表６】
0005581534.tif 000009
【０１５３】
表６に示す通り、実施例は比較例に比べ、全体的に光透過率が高いことが確認できた。なお、親水性物質と多価アルコールの合計が５０重量％以上である実施例１及び７は、他の実施例に比べて光透過率が低くなることが分かった。
【０１５４】
（８）保持力の測定
実施例１〜１２および比較例１〜７に係る粘着剤を用いて作製した粘着シート、および比較例８〜１０の粘着シートを、５０ｍｍ×２５ｍｍの大きさに裁断して試験片を作成した。支持体側に布テープ（積水化学工業株式会社製）を貼り付け、試験片を４０℃の環境に１時間以上放置した。
【０１５５】
一方、保持力用のステンレス板を準備し、３６０番耐水研磨紙で試験板の幅方向に軽く指標をつけ、この指標が消えるまで長さ方向に均一に水をつけて研磨した。研磨後、水で綺麗に洗い流し、酢酸エチルで表面を清拭した。その後、検体と同様に４０℃の環境に１時間以上放置した。
【０１５６】
ステンレス板の標線に合せて、試験片が２５ｍｍ×２５ｍｍの面積で接するように貼付部分の剥離紙を剥した各検体を貼り付け、試験片の上から２ｋｇのローラで５往復して貼り付けた。その後、摂氏４０℃の雰囲気中に２０分以上放置した。そして、同環境中で保持力試験機にセットし５００ｇｆの錘をつけ、落下するまでの時間を４００分まで計測した。
【０１５７】
保持力の測定結果を表７に示す。なお、４００分まで測定し、４００分以上ずり落ちなかった検体は、「４００分」と表示した。
【０１５８】
【表７】
0005581534.tif 000010
【０１５９】
表７に示す通り、実施例は比較例に比べ、全体的に保持力が顕著に高いことが確認できた。なお、実施例２，１０は親水性物質と多価アルコールとの合計量が低いため、保持力が低い結果となった。
【０１６０】
（９）物質状態の観察
実施例１、３および比較例７、親水性物質（原料の状態）を、ビデオマイクロスコープ（キーエンス社製）を用いて観察および撮影を行った。
【０１６１】
撮影結果を図１０に示す。図１０に示すように、実施例１、３は、親水性物質が膨潤していることが確認できた。
【０１６２】
（１０）治癒試験
ポリウレタンフィルムからなる支持体に実施例１２、比較例７の粘着剤を張り合わせた粘着シートを作成し、γ線により滅菌を行った。生後１０週目のラットに直径３０ｍｍの全層皮膚欠損創を作成し、粘着シートを貼付した。その後、経時的に創傷の治癒について確認を行なった。その結果、実施例１２に係る粘着シートを貼付したラットの創傷は、比較例７にかかる粘着シートよりも２．０倍の治癒速度であった。また、比較例１２にかかる粘着シートを適用した場合と比較して、１．５倍の治癒速度であった。
【符号の説明】
【０１６３】
１  粘着剤
１１  疎水性物質
１２  親水性物質
１３  多価アルコール
１０  粘着シート
１０１  支持層
１０２  粘着層
１０３  剥離シート
２０  粘着剤の製造方法
２１  混合工程
２２  膨潤工程
２００  粘着シートの製造方法
２０３  シート化工程
【図１】
0005581534.tif 000015
【図２】
0005581534.tif 000016
【図３】
0005581534.tif 000017
【図４】
0005581534.tif 000018
【図５】
0005581534.tif 000019
【図６】
0005581534.tif 000020
【図７】
0005581534.tif 000021
【図８】
0005581534.tif 000022
【図９】
0005581534.tif 000023
【図１０】
0005581534.tif 000024